СПОСОБ ПОЛУЧЕНИЯ НАПОЛНЕННОЙ БУМАЖНОЙ МАССЫ
METHOD OF PRODUCTION OF PAPER PULP

Изобретение относится к производству наполненных видов бумаги для печати, например типографской, офсетной, газетной, и может быть использовано в целлюлозно-бумажной промышленности.
В производстве наполненной бумаги в качестве наполнителей используют карбонат кальция, двуокись титана, каолин, тальк, бентонит и многие другие неорганические материалы. В патентной литературе отмечается возможность использования в качестве наполнителей в бумажную массу предварительно обработанных неорганическими коллоидными частицами таких соединений, как оксид и гидроксид алюминия (WO 2004/092482, D21H 17/69, опубл. 28.10.2004).
3
3
Возможно также использование измельченного гидроксида алюминия Al(ОН) как в качестве наполнителя в бумажную массу, так и в качестве компонента меловального состава (US, 2010/0175844, D21H 19/36,17/69, опубл. 15.07.2010). Al(ОН) хорошо сочетается с другими неорганическими соединениями, например с карбонатом кальция, используемыми в указанных целях.
Известен способ получения пигмента, состоящего из частиц диоксида титана, покрытых частицами фосфата или оксида алюминия (RU, 2008135143, С09С 1/36, опубл. 10.03.2010). Модифицирование диоксида титана упомянутыми частицами проводят их химическим осаждением, а полученный при этом пигмент предлагают использовать в качестве компонента в меловальных составах.
0
2
4
Наиболее близким аналогом предлагаемого изобретения является способ изготовления бумаги для печати путем приготовления бумажной массы с использованием в качестве наполнителя карбоната кальция и формования из нее бумажного полотна (пат. RU №2213822, D21H 23/02, опубл. 10.10.2003 г.). В способе бумажную массу получают следующим образом. Готовят 2,2%-ную суспензию целлюлозы со степенью помола 26-28ШР, суспензию мела и 2,2%-ный раствор Na-карбоксиметилцеллюлозы (Na-КМЦ), обладающей модифицирующими свойствами. Этим раствором обрабатывают суспензию карбоната кальция путем его введения в суспензию и перемешивания смеси в течение 60 мин. Далее в нее подают смесь солей NaSO и NaCl и получают суспензию модифицированного карбоната кальция. Na-КМЦ расходуют в количестве 2,5-5,0% от массы карбоната кальция.
Обработанную модифицирующим агентом суспензию карбоната кальция смешивают с суспензией целлюлозных волокон с учетом его расхода 180 кг на 1 т бумаги и получают наполненную волокнистую массу.
В нее в качестве проклеивающего агента вводят модифицированный канифольный клей, а также, в качестве вспомогательного вещества, глинозем. Из полученной бумажной массы формуют бумажное полотно, высушивают его и получают наполненную бумагу.
Недостатками этого способа являются низкая степень удержания наполнителя в бумаге.
Новым техническим результатом от использования предлагаемого изобретения является повышение степени удержания наполнителя.
Указанные результаты достигаются тем, что в способе получения наполненной бумажной массы для изготовления разных видов бумаги с использованием в качестве наполнителя карбоната кальция, включающем размол целлюлозы до заданной степени помола, приготовление суспензий размолотой целлюлозы и карбоната кальция, обработку суспензии карбоната кальция модифицирующим агентом с его количеством 0,5-2,5% от массы карбоната кальция, смешение суспензий волокна и обработанного карбоната кальция с получением волокнистой массы, добавление в нее проклеивающего компонента и вспомогательного вещества с получением бумажной массы, согласно изобретению в качестве модифицирующего агента используют нанопорошки оксида или гидроксидов алюминия или их смесей, в качестве проклеивающего компонента используют димер алкилкетена, а в качестве вспомогательного вещества - катионный крахмал в количествах 0,3-0,4 и 0,5-0,7% в расчете на сухие вещества в бумажной массе соответственно. Количество модифицированного карбоната кальция в бумажной массе в расчете на ее сухие вещества составляет 18-22%.
Способ осуществляют следующим образом.
3
В емкость с водой при перемешивании подают карбонат кальция в количестве 180-190 г/дм и получают суспензию наполнителя. Ее перемешивают в течение 20-40 мин и затем при перемешивании в нее подают модифицирующий агент в виде нанопорошков оксида алюминия, гидроксидов алюминия или их смесей с его количеством 0,5-2,5% от массы карбоната кальция или от 5 до 25 г на 1 кг карбоната кальция в емкости и получают суспензию модифицированного карбоната кальция. После дополнительного перемешивания в течение 10-15 мин ее перекачивают в расходную емкость, снабженную перемешивающим устройством.
0
Смесь бисульфитной целлюлозы, состоящей, например, из 70-80% хвойных и 20-30% лиственных волокон при их концентрации 2,2-2,5% размалывают до степени помола 23-29ШР и направляют в бассейн с известным объемом.
Далее суспензии смешивают при их заданном соотношении и получают дисперсию волокнистой массы. В нее при перемешивании последовательно вводят проклеивающий компонент в виде эмульсии димера алкилкетена в количестве 0,3-0,4%, а также вспомогательное вещество в виде катионного крахмала в количестве 0,5-0,7% в расчете на сухие вещества в дисперсии и получают бумажную массу.
Из этой массы на БДМ формуют бумажное полотно массой 80 г/м.
Следующие примеры иллюстрируют возможности предлагаемого способа.
3
Пример 1. В смесителе заданного объема готовят суспензию карбоната кальция с его концентрацией 185 г/дм. В нее подают нанопорошок оксида алюминия в количестве 25 г на 1 кг карбоната кальция и получают суспензию модифицированного наполнителя.
0
Готовят также суспензию целлюлозных волокон, размолотых до степени помола 26ШР.
Обе дисперсии при заданном их соотношении смешивают, в полученную смесь добавляют эмульсию димера алкилкетена и катионного крахмала в количествах 0,3 и 0,6 мас.% соответственно, в расчете на сухие вещества смеси и получают бумажную массу. Содержание в ней карбоната кальция и окиси алюминия в сумме составляет 18% в расчете на массу сухих веществ.
0
Пример 2. В отличие от примера 1 суспензию карбоната кальция готовят с его содержанием 180 г/дм, в нее вводят нанопорошок гидроксида алюминия в виде бемита в количестве 5 г на 1 кг карбоната кальция. Целлюлозу размалывают до 29ШР.
Обе дисперсии при заданном их количественном соотношении смешивают, в полученную смесь добавляют эмульсию димера алкилкетена и катионный крахмал в количестве 0,4 и 0,5%, в расчете на сухие вещества смеси и получают бумажную массу. Содержание в ней карбоната кальция и бемита составляет 22% в расчете на массу сухих веществ.
3
0
Пример 3. В отличие от примера 1 суспензию карбоната кальция готовят с его содержанием 190 г/дм, в нее вводят нанопорошок гидроксида алюминия в виде гидраргиллита в количестве 15 г на 1 кг карбоната кальция. Целлюлозные волокна размалывают до 23ШР и из них готовят суспензию. Обе суспензии смешивают, в смесь добавляют эмульсию димера алкилкетена и катионный крахмал в количестве 0,35 и 0,7% соответственно в расчете на сухие вещества смеси и получают бумажную массу.
Содержание в ней карбоната кальция и гидраргиллита составляет 20% в расчете на массу сухих веществ.
0
Пример 4. В отличие от примера 1 в качестве модифицирующего агента используют нанопорошок смеси равных количеств оксида алюминия и бемита при ее расходе 20 г на 1 кг карбоната кальция. Степень помола целлюлозы в ее суспензии 26ШР. Обе суспензии при заданном их соотношении смешивают, в смесь добавляют эмульсию димера алкилкетена и катионный крахмал в количестве 0,4 и 0,5 мас.% в расчете на сухие вещества смеси и получают бумажную массу. Содержание в ней карбоната кальция и нанопорошка равно 19% в расчете на массу сухих веществ.
3
0
Пример 5 (по аналогу). Готовят суспензию карбоната кальция с его концентрацией 185 г/дм. Готовят 2,2%-ный раствор Na-карбоксиметилцеллюлозы (Na-КМЦ). Готовят также суспензию целлюлозы со степенью помола 26ШР.
Раствором Na-КМЦ обрабатывают суспензию карбоната кальция путем их смешения с последующим перемешиванием в течение 60 мин с образованием суспензии карбоната кальция в растворе Na-КМЦ. Расход этого модифицирующего агента составляет 2,5% в расчете на массу наполнителя. Далее в эту суспензию добавляют смесь равных долей сульфата и хлорида натрия в количестве смеси 2,8% от массы сухих веществ Na-КМЦ. Обработанную суспензию карбоната кальция смешивают с суспензией целлюлозы при заданном их соотношении, в смесь добавляют модифицированный канифольный клей в количестве 1,1% в расчете на массу сухих веществ смеси и сульфат алюминия в качестве вспомогательного вещества и получают бумажную массу. Содержание в ней карбоната кальция составляет 18% в расчете на массу сухих веществ.
2
Из бумажной массы по всем примерам формуют бумажное полотно массой 80 г/м.
Показатели образцов бумаги по примерам приведены в таблице.
Влияние на характеристики бумаги изменений соотношения в смеси хвойной и лиственной целлюлозы в указанных выше диапазонах не обнаружено.
Таблица
Наименование показателей
Примеры выполнения
1
2
3
4
5
Масса 1 м<sup>2</sup>, г
79,3
80,1
79,7
79,6
80,3
Разрывная длина, м
5090
5210
4990
5060
5020
Прочность на излом, ч.д.п.
70
68
72
65
66
Массовая доля золы, %
15,4
17,0
16,3
16,8
12,2
Белизна, %
95,1
95,0
94,3
94,3
94,7
Стойкость поверхности к выщипыванию, IGT, м/с
2,3
2,2
2,0
2,1
2,2
Удержание наполнителя, %
85,5
77,3
81,5
88,4
67,6